【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
（ｉ）ポリエステル、ポリカーボネート、ポリアリーレート及びそれらの均質ブレンドから選ばれた少なくとも１種の熱可塑性ポリマーを含む第１成分と
（ｉｉ）少なくとも２種のポリアミドの均質なアミド交換ブレンドを含む第２成分
との非混和性ブレンドを含んでなり、前記第２成分（ｉｉ）と前記第１成分（ｉ）の屈折率の差［ＲＩ（第２成分）−ＲＩ（第１成分）］が０．００６〜−０．０００６であり、且つ前記非混和性ブレンドが少なくとも７５％のパーセント透過率及び１０％又はそれ以下のヘイズを有するポリマー組成物。
【請求項２】
前記の均質なアミド交換ブレンドが前記の少なくとも２種のポリアミドを２９０〜３４０℃の温度において接触させることによって形成される請求項１に記載の組成物。
【請求項３】
前記の少なくとも１種の熱可塑性ポリマーが（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき、少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含んでなるポリエステルを含む請求項１に記載の組成物。
【請求項４】
前記二酸残基がテレフタル酸、イソフタル酸又はそれらの組合せから選ばれた１種又はそれ以上のジカルボン酸の残基を含み、且つ前記ジオール残基が１，４−シクロヘキサンジメタノール、ネオペンチルグリコール、エチレングリコール及びそれらの組合せから選ばれた１種又はそれ以上のジオールの残基を含む請求項３に記載の組成物。
【請求項５】
前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む請求項３に記載の組成物。
【請求項６】
前記二酸残基が１００モル％のテレフタル酸残基を含む請求項３に記載の組成物。
【請求項７】
前記二酸残基が８０〜１００モル％のテレフタル酸残基を含み且つ前記ジオール残基が５０〜９０モル％の１，４−シクロヘキサンジメタノール残基及び１０〜５０モル％のネオペンチルグリコール残基を含む請求項３に記載の組成物。
【請求項８】
前記二酸残基が１００モル％のテレフタル酸残基を含み且つ前記ジオール残基が１０〜４０モル％の１，４−シクロヘキサンジメタノール残基及び６０〜９０モル％のエチレングリコール残基を含む請求項３に記載の組成物。
【請求項９】
前記ジオール残基が１０〜９９モル％の１，４−シクロヘキサンジメタノール残基、０〜９０モル％のエチレングリコール残基及び１〜２５モル％のジエチレングリコール残基を含む請求項６に記載の組成物。
【請求項１０】
前記ジオール残基が５０〜９０モル％の１，４−シクロヘキサンジメタノール及び１０〜５０モル％のエチレングリコールを含む請求項６に記載の組成物。
【請求項１１】
前記コポリアミドが、１００モル％の総ジアミン残基含量に基づき、１５〜１００モル％のｍ−キシリレンジアミン残基；並びに１００モル％の総二酸残基含量に基づき、１５〜８５モル％のアジピン酸残基及び８５〜１５モル％の、ピメリン酸、スベリン酸、アゼライン酸、セバシン酸、ウンデカン二酸、ドデカン二酸及び１，４−シクロヘキサンジカルボン酸から選ばれた１種又はそれ以上の脂肪族又は脂環式ジカルボン酸の残基を含む請求項３〜１０のいずれか１項に記載の組成物。
【請求項１２】
前記均質ブレンドがｍ−キシリレンジアミン及びアジピン酸の残基を含む第１ポリアミドを含み、且つ前記第２ポリアミドがアジピン酸、ピメリン酸、スベリン酸、アゼライン酸、セバシン酸、ウンデカン二酸、ドデカン二酸、カプロラクタム、ブチロラクタム、１１−アミノウンデカン二酸及びヘキサメチレンジアミンから選ばれた少なくとも１種の脂肪族又は脂環式モノマーの残基を含む請求項３〜１０のいずれか１項に記載の組成物。
【請求項１３】
前記第２ポリアミドがナイロン４；ナイロン６；ナイロン９；ナイロン１１；ナイロン１２；ナイロン６，６；ナイロン５，１０；ナイロン６，１２；ナイロン６，１１；ナイロン１０，１２及びそれらの組合せから選ばれた少なくとも１種のポリアミドを含む請求項１２に記載の組成物。
【請求項１４】
前記の少なくとも１種の熱可塑性ポリマーが前記ポリエステルとビスフェノールＡの残基を含むポリカーボネートとの均質ブレンドを更に含む請求項３〜１３のいずれか１項に記載の組成物。
【請求項１５】
請求項１〜１４のいずれか１項に記載の組成物を含んでなり、押出、カレンダリング、熱成形、ブロー成形、押出ブロー成形、射出成形、圧縮成形、キャスト、ドラフト、幅出し又はフリーブローによって形成される造形品。
【請求項１６】
シート、フィルム、チューブ、プレフォーム又はボトルである請求項１５に記載の造形品。
【請求項１７】
２〜７層を有する請求項１６に記載の造形品。
【請求項１８】
（Ａ）ポリエステル、ポリカーボネート、ポリアリーレート及びそれらの均質ブレンドから選ばれた少なくとも１種の熱可塑性ポリマーを含む第１成分を選択し；
（Ｂ）前記第１成分の屈折率（ＲＩ）を測定し；
（Ｃ）（ｉ）下記式：
０．００６≧ＲＩ（第２成分）−ＲＩ（第１成分）≧−０．０００６
を満たす第２成分の屈折率を生じるよう選ばれた一定のモル比の脂肪族残基と芳香族残基を有するコポリアミド；又は
（ｉｉ）第１ポリアミドと第２ポリアミドの重量百分率が下記式：
０．００６≧ＲＩ（第２成分）−ＲＩ（第１成分）≧−０．０００６
を満たす第２成分の屈折率を生じるように選ばれた第１ポリアミドと第２ポリアミドとの均質なアミド交換ブレンド（前記ポリアミドの少なくとも一方は芳香族残基を有する）
を含む第２成分を提供し
（前記式において、ＲＩは前記第１成分と第２成分の屈折率を表す）；そして
（Ｄ）前記第１成分と前記第２成分とを溶融ブレンドして、少なくとも７５％のパーセント透過率及び１０％又はそれ以下のヘイズを有する非混和性ブレンドを生成する
ことを含んでなる透明ポリマーブレンドの製造方法。
【手続補正２】
【補正対象書類名】明細書
【補正対象項目名】０１６７
【補正方法】変更
【補正の内容】
【０１６７】
【表１２】
2008531830.tif 000001
以下に本発明の態様を列挙する。
態様１．（ｉ）ポリエステル、ポリカーボネート、ポリアリーレート及びそれらの均質ブレンドから選ばれた少なくとも１種の熱可塑性ポリマーを含む第１成分と
（ｉｉ）少なくとも２種のポリアミドの均質なアミド交換ブレンドを含む第２成分
との非混和性ブレンドを含んでなり、前記第２成分（ｉｉ）と前記第１成分（ｉ）の屈折率の差［ＲＩ（第２成分）−ＲＩ（第１成分）］が０．００６〜−０．０００６であり、且つ前記非混和性ブレンドが少なくとも７５％のパーセント透過率及び１０％又はそれ以下のヘイズを有するポリマー組成物。
態様２．前記の均質なアミド交換ブレンドが前記の少なくとも２種のポリアミドを２９０〜３４０℃の温度において接触させることによって形成される態様１に記載の組成物。
態様３．前記組成物の総重量に基づき、５〜９９重量％の前記第１成分（ｉ）及び９５〜１重量％の前記第２成分（ｉｉ）を含む態様２に記載の組成物。
態様４．前記組成物の総重量に基づき、５０〜９９重量％の前記第１成分（ｉ）及び５０〜１重量％の前記第２成分（ｉｉ）を含む態様３に記載の組成物。
態様５．前記組成物の総重量に基づき、７０〜９９重量％の前記第１成分（ｉ）及び３０〜１重量％の前記第２成分（ｉｉ）を含む態様４に記載の組成物。
態様６．前記第２成分（ｉｉ）と前記第１成分（ｉ）の屈折率の差［ＲＩ（第２成分）―ＲＩ（第１成分）］が０．００５〜−０．０００６である態様１に記載の組成物。
態様７．前記の少なくとも１種の熱可塑性ポリマーが（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき、少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含んでなるポリエステルを含む態様１に記載の組成物。
態様８．前記改質用ジカルボン酸が４，４’−ビフェニルジカルボン酸、１，４−ナフタレンジカルボン酸、１，５−ナフタレンジカルボン酸、２，６−ナフタレンジカルボン酸、２，７−ナフタレンジカルボン酸、４，４’−オキシ安息香酸、トランス−４，４’−スチルベンジカルボン酸、シュウ酸、マロン酸、コハク酸、グルタル酸、アジピン酸、ピメリン酸、スベリン酸、アゼライン酸及びセバシン酸から選ばれ；且つ前記改質用ジオールが、１，２−プロパンジオール、１，３−プロパンジオール、１，４−ブタンジオール、１，５−ペンタンジオール、１，６−ヘキサンジオール、１，４−シクロヘキサンジメタノール、ｐ−キシレングリコール、ネオペンチルグリコール、ポリエチレングリコール、ジエチレングリコール、ポリテトラメチレングリコール及び２，２，４，４−テトラメチル−１，３−シクロブタンジオールから選ばれる態様７に記載の組成物。
態様９．前記二酸残基がテレフタル酸、イソフタル酸又はそれらの組合せから選ばれた１種又はそれ以上のジカルボン酸の残基を含み、且つ前記ジオール残基が１，４−シクロヘキサンジメタノール、ネオペンチルグリコール、エチレングリコール及びそれらの組合せから選ばれた１種又はそれ以上のジオールの残基を含む態様７に記載の組成物。
態様１０．総二酸残基に基づき、０．１〜２モル％の、トリメリット酸、トリメリット酸無水物及びピロメリット酸二無水物から選ばれた少なくとも１種の分岐剤の残基を更に含む態様７に記載の組成物。
態様１１．前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む態様７に記載の組成物。
態様１２．前記二酸残基が１００モル％のテレフタル酸残基を含む態様７に記載の組成物。
態様１３．前記二酸残基が８０〜１００モル％のテレフタル酸残基を含み且つ前記ジオール残基が５０〜９０モル％の１，４−シクロヘキサンジメタノール残基及び１０〜５０モル％のネオペンチルグリコール残基を含む態様７に記載の組成物。
態様１４．前記二酸残基が１００モル％のテレフタル酸残基を含み且つ前記ジオール残基が１０〜４０モル％の１，４−シクロヘキサンジメタノール残基及び６０〜９０モル％のエチレングリコール残基を含む態様７に記載の組成物。
態様１５．前記ジオール残基が１０〜９９モル％の１，４−シクロヘキサンジメタノール残基、０〜９０モル％のエチレングリコール残基及び１〜２５モル％のジエチレングリコール残基を含む態様１２に記載の組成物。
態様１６．前記ジオール残基が５０〜９０モル％の１，４−シクロヘキサンジメタノール及び１０〜５０モル％のエチレングリコールを含む態様１２に記載の組成物。
態様１７．前記ポリエステルが、総二酸残基に基づき、０．１〜２モル％の、トリメリット酸、トリメリット酸無水物及びピロメリット酸二無水物から選ばれた少なくとも１種の分岐剤の残基を更に含む態様１６に記載の組成物。
態様１８．（ｉ）ポリエステル、ポリカーボネート、ポリアリーレート及びそれらの均質ブレンドから選ばれた少なくとも１種の熱可塑性ポリマーを含む第１成分と
（ｉｉ）コポリアミドを含む第２成分
との非混和性ブレンドを含んでなり、前記第２成分（ｉｉ）と前記第１成分（ｉ）の屈折率の差［ＲＩ（第２成分）−ＲＩ（第１成分）］が０．００６〜−０．０００６であり、且つ前記非混和性ブレンドが少なくとも７５％のパーセント透過率及び１０％又はそれ以下のヘイズを有するポリマー組成物。
態様１９．前記コポリアミドがｍ−キシリレンジアミン、ｐ−キシリレンジアミン又はそれらの組合せの残基；並びにテレフタル酸、イソフタル酸、アジピン酸、ピメリン酸、スベリン酸、アゼライン酸、セバシン酸、ウンデカン二酸、ドデカン二酸、カプロラクタム、ブチロラクタム、１１−アミノ−ウンデカン二酸及び１，６−ヘキサメチレンジアミンから選ばれた少なくとも１種のモノマーの残基を含む態様１８に記載の組成物。
態様２０．前記コポリアミドが、１００モル％の総ジアミン残基含量に基づき、１５〜１００モル％のｍ−キシリレンジアミン残基；並びに１００モル％の総二酸残基含量に基づき、１５〜８５モル％のアジピン酸残基及び８５〜１５モル％の、ピメリン酸、スベリン酸、アゼライン酸、セバシン酸、ウンデカン二酸、ドデカン二酸及び１，４−シクロヘキサンジカルボン酸から選ばれた１種又はそれ以上の脂肪族又は脂環式ジカルボン酸の残基を含む態様１９に記載の組成物。
態様２１．前記第１成分（ｉ）が（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含んでなるポリエステルを含む態様２０に記載の組成物。
態様２２．前記第２成分（ｉｉ）が芳香族残基を含む第１ポリアミド及び脂肪族残基を含む第２ポリアミドを含む成分（ｉｉ）の均質ブレンドを含む態様１に記載の組成物。
態様２３．前記均質ブレンドがｍ−キシリレンジアミン及びアジピン酸の残基を含む第１ポリアミドを含み、且つ前記第２ポリアミドがアジピン酸、ピメリン酸、スベリン酸、アゼライン酸、セバシン酸、ウンデカン二酸、ドデカン二酸、カプロラクタム、ブチロラクタム、１１−アミノウンデカン二酸及びヘキサメチレンジアミンから選ばれた少なくとも１種の脂肪族又は脂環式モノマーの残基を含む態様２２に記載の組成物。
態様２４．前記第２ポリアミドがナイロン４；ナイロン６；ナイロン９；ナイロン１１；ナイロン１２；ナイロン６，６；ナイロン５，１０；ナイロン６，１２；ナイロン６，１１；ナイロン１０，１２及びそれらの組合せから選ばれた少なくとも１種のポリアミドを含む態様２２に記載の組成物。
態様２５．前記第２ポリアミドがナイロン６、ナイロン６，６又はそれらのブレンドを含む態様２４に記載の組成物。
態様２６．前記の少なくとも１種の熱可塑性ポリマーが（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき、少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含んでなるポリエステルを含む態様２５に記載の組成物。
態様２７．前記二酸残基がテレフタル酸、イソフタル酸又はそれらの組合せから選ばれた１種又はそれ以上のジカルボン酸の残基を含み、且つ前記ジオール残基が１，４−シクロヘキサンジメタノール、ネオペンチルグリコール、エチレングリコール及びそれらの組合せから選ばれた１種又はそれ以上のジオールの残基を含む態様２６に記載の組成物。
態様２８．前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む態様２６に記載の組成物。
態様２９．前記二酸残基が１００モル％のテレフタル酸を含む態様２６に記載の組成物。
態様３０．前記二酸残基が８０〜１００モル％のテレフタル酸を含み且つ前記ジオール残基が５０〜９０モル％の１，４−シクロヘキサンジメタノール及び１０〜５０モル％のネオペンチルグリコールを含む態様２６に記載の組成物。
態様３１．前記二酸残基が１００モル％のテレフタル酸を含み且つ前記ジオール残基が１０〜４０モル％の１，４−シクロヘキサンジメタノール及び６０〜９０モル％のエチレングリコールを含む態様２６に記載の組成物。
態様３２．前記ジオール残基が１０〜９９モル％の１，４−シクロヘキサンジメタノール、０〜９０モル％のエチレングリコール及び１〜２５モル％のジエチレングリコールを含む態様２６に記載の組成物。
態様３３．前記ジオール残基が５０〜９０モル％の１，４−シクロヘキサンジメタノール及び１０〜５０モル％のエチレングリコールを含む態様２６に記載の組成物。
態様３４．前記ポリエステルが、総二酸残基に基づき、０．１〜２モル％の、トリメリット酸、トリメリット酸無水物及びピロメリット酸二無水物から選ばれた少なくとも１種の分岐剤の残基を更に含む態様３３に記載の組成物。
態様３５．前記の少なくとも１種の熱可塑性ポリマーが前記ポリエステルとビスフェノールＡの残基を含むポリカーボネートとの均質ブレンドを更に含む態様２６に記載の組成物。
態様３６．前記ポリエステル及び前記ポリカーボネートが分岐している態様３５に記載の組成物。
態様３７．前記ポリエステルが更に、総二酸残基に基づき、０．１〜２モル％の、トリメリット酸、トリメリット酸無水物及びピロメリット酸二無水物から選ばれた少なくとも１種の分岐剤の残基を含む態様３５に記載の組成物。
態様３８．前記二酸残基がテレフタル酸、イソフタル酸又はそれらの組合せから選ばれた１種又はそれ以上のジカルボン酸の残基を含み且つ前記ジオール残基が１，４−シクロヘキサンジメタノール、ネオペンチルグリコール、エチレングリコール及びそれらの組合せから選ばれた１種又はそれ以上のジオールの残基を含む態様３５に記載の組成物。
態様３９．前記二酸残基が６０〜１００モル％のテレフタル酸残基及び０〜４０モル％のイソフタル酸残基を含み且つ前記ジオール残基が１００モル％の１，４−シクロヘキサンジメタノール残基を含む態様３５に記載の組成物。
態様４０．前記二酸残基が１００モル％のテレフタル酸を含む態様３５に記載の組成物。
態様４１．前記二酸残基が８０〜１００モル％のテレフタル酸を含み且つ前記ジオール残基が５０〜９０モル％の１，４−シクロヘキサンジメタノール及び１０〜５０モル％のネオペンチルグリコールを含む態様３５に記載の組成物。
態様４２．前記二酸残基が１００モル％のテレフタル酸を含み且つ前記ジオール残基が１０〜４０モル％の１，４−シクロヘキサンジメタノール及び６０〜９０モル％のエチレングリコールを含む態様３５に記載の組成物。
態様４３．前記ジオール残基が１０〜９９モル％の１，４−シクロヘキサンジメタノール、０〜９０モル％のエチレングリコール及び１〜２５モル％のジエチレングリコールを含む態様３５に記載の組成物。
態様４４．前記ジオール残基が５０〜９０モル％の１，４−シクロヘキサンジメタノール及び１０〜５０モル％のエチレングリコールを含む態様３５に記載の組成物。
態様４５．態様２、７、２４又は４４のいずれか１項に記載の組成物を含んでなる造形品。
態様４６．押出、カレンダリング、熱成形、ブロー成形、押出ブロー成形、射出成形、圧縮成形、キャスト、ドラフト、幅出し又はフリーブロー成形によって形成される態様４５に記載の造形品。
態様４７．シート、フィルム、チューブ、プレフォーム又はボトルである態様４６に記載の造形品。
態様４８．ボトルである態様４７に記載の造形品。
態様４９．少なくとも２層を有する態様４７に記載の造形品。
態様５０．（ｉ）ポリエステル、ポリカーボネート、ポリアリーレート及びそれらの均質ブレンドから選ばれた少なくとも１種の熱可塑性ポリマーを含む第１成分と
（ｉｉ）少なくとも２種のポリアミドの均質なアミド交換ブレンドを含む第２成分
とを溶融ブレンドすることを含んでなる方法によって製造される非混和性ブレンドを含んでなり、前記第２成分（ｉｉ）と前記第１成分（ｉ）の屈折率の差［ＲＩ（第２成分）−ＲＩ（第１成分）］が０．００６〜−０．０００６であり且つ前記非混和性ブレンドが少なくとも７５％のパーセント透過率及び１０％又はそれ以下のヘイズを有するポリマー組成物。
態様５１．前記溶融ブレンドを２９０〜３４０℃において行う態様５０に記載の組成物。
態様５２．前記の少なくとも１種の熱可塑性ポリマーが（ａ）総二酸残基に基づき、少なくとも８０モル％の、テレフタル酸、イソフタル酸、ナフタレンジカルボン酸及び１，４−シクロヘキサンジカルボン酸から選ばれた少なくとも１種のジカルボン酸の残基並びに０〜２０モル％の、少なくとも１種の炭素数２〜２０の改質用ジカルボン酸の残基を含む二酸残基並びに（ｂ）ジオール残基の総モルに基づき、少なくとも８０モル％の、エチレングリコール、１，４−シクロヘキサンジメタノール、ネオペンチルグリコール、ジエチレングリコール、１，３−プロパンジオール、１，４−ブタンジオール及び２，２，４，４−テトラメチル−１，３−シクロブタンジオールから選ばれた少なくとも１種のジオールの残基並びに０〜２０モル％の、少なくとも１種の炭素数３〜１６の改質用ジオールの残基を含むジオール残基を含んでなるポリエステルを含む態様５０に記載の組成物。
態様５３．総二酸残基に基づき、０．１〜２モル％の、トリメリット酸、トリメリット酸無水物及びピロメリット酸二無水物から選ばれた少なくとも１種の分岐剤の残基を更に含む態様５２に記載の組成物。
態様５４．前記二酸残基が１００モル％のテレフタル酸残基を含む態様５２に記載の組成物。
態様５５．前記二酸残基が８０〜１００モル％のテレフタル酸残基を含み且つ前記ジオール残基が５０〜９０モル％の１，４−シクロヘキサンジメタノール残基及び１０〜５０モル％のネオペンチルグリコール残基を含む態様５２に記載の組成物。
態様５６．前記二酸残基が１００モル％のテレフタル酸残基を含み且つ前記ジオール残基が１０〜４０モル％の１，４−シクロヘキサンジメタノール残基及び６０〜９０モル％のエチレングリコール残基を含む態様５２に記載の組成物。
態様５７．前記ジオール残基が１０〜９９モル％の１，４−シクロヘキサンジメタノール残基、０〜９０モル％のエチレングリコール残基及び１〜２５モル％のジエチレングリコール残基を含む態様５４に記載の組成物。
態様５８．前記ジオール残基が５０〜９０モル％の１，４−シクロヘキサンジメタノール及び１０〜５０モル％のエチレングリコールを含む態様５４に記載の組成物。
態様５９．前記ポリエステルが、総二酸残基に基づき、０．１〜２モル％の、トリメリット酸、トリメリット酸無水物及びピロメリット酸二無水物から選ばれた少なくとも１種の分岐剤の残基を更に含む態様５８に記載の組成物。
態様６０．第２成分（ｉｉ）の前記均質ブレンドが、芳香族残基を含む第１ポリアミド及び脂肪族残基を含む第２ポリアミドを含む態様５０に記載の組成物。
態様６１．前記第２ポリアミドが、ナイロン４；ナイロン６；ナイロン９；ナイロン１１；ナイロン１２；ナイロン６，６；ナイロン５，１０；ナイロン６，１２；ナイロン６，１１；ナイロン１０，１２及びそれらの組合せから選ばれた少なくとも１種のポリアミドを含む態様６０に記載の組成物。
態様６２．前記の少なくとも１種の熱可塑性ポリマーがポリエステルとビスフェノールＡの残基を含むポリカーボネートとの均質ブレンドを含む態様６１に記載の組成物。
態様６３．（Ａ）ポリエステル、ポリカーボネート、ポリアリーレート及びそれらの均質ブレンドから選ばれた少なくとも１種の熱可塑性ポリマーを含む第１成分を選択し；
（Ｂ）前記第１成分の屈折率（ＲＩ）を測定し；
（Ｃ）（ｉ）下記式：
０．００６≧ＲＩ（第２成分）−ＲＩ（第１成分）≧−０．０００６
を満たす第２成分の屈折率を生じるよう選ばれた一定のモル比の脂肪族残基と芳香族残基を有するコポリアミド；又は
（ｉｉ）第１ポリアミドと第２ポリアミドの重量百分率が下記式：
０．００６≧ＲＩ（第２成分）−ＲＩ（第１成分）≧−０．０００６
を満たす第２成分の屈折率を生じるように選ばれた第１ポリアミドと第２ポリアミドとの均質なアミド交換ブレンド（前記ポリアミドの少なくとも一方は芳香族残基を有する）
を含む第２成分を提供し
（前記式において、ＲＩは前記第１成分と第２成分の屈折率を表す）；そして
（Ｄ）前記第１成分と前記第２成分とを溶融ブレンドして、少なくとも７５％のパーセント透過率及び１０％又はそれ以下のヘイズを有する非混和性ブレンドを生成する
ことを含んでなる透明ポリマーブレンドの製造方法。
態様６４．（Ａ）（ｉ）一定のモル比の脂肪族残基及び芳香族残基を有するコポリアミド；又は
（ｉｉ）第１及び第２ポリアミド（前記ポリアミドの少なくとも一方は芳香族残基を有する）の均質なアミド交換ブレンド
を含む第２成分を選択し；
（Ｂ）前記第２成分の屈折率を測定し；
（Ｃ）下記式：
０．００６≧ＲＩ（第２成分）−ＲＩ（第１成分）≧−０．０００６
［式中、ＲＩは屈折率である］
を満たす第１成分の屈折率を生じるように選択されたポリエステル、ポリカーボネート、ポリアリーレート及びそれらの均質ブレンドから選ばれた少なくとも１種の熱可塑性ポリマーを含む第１成分を提供し；そして
（Ｄ）前記第１成分と前記第２成分とを溶融ブレンドして、少なくとも７５％のパーセント透過率及び１０％又はそれ以下のヘイズを有する非混和性ブレンドを生成する
ことを含んでなる透明ポリマーブレンドの製造方法。